(57)【要約】【課題】青色系カレットや混合カレットをスラリーモルタル用に有効活用可能とすることである。【解決手段】スラリーモルタルにカレットを砕いたカレット片を添加することにより、青色系カレットを含む全てのカレットを、スラリーモルタルの骨材として、コンクリート護岸等の埋め戻しや、各種配管を埋設するトンネルの埋め戻しに有効活用可能とし、カレット片の優れた熱伝導性を生かして、養生固化後のスラリーモルタルの熱抵抗値が低いものとし、送電線等のケーブル用配管のトンネルの埋め戻しにも好適なものとした。【選択図】  なし【特許請求の範囲】
【請求項１】
汚泥スラリーを主成分とするスラリー原液にセメントを配合したスラリーモルタルにおいて、前記スラリーモルタルにカレットを砕いたカレット片を添加したことを特徴とするスラリーモルタル。
【請求項２】
前記カレット片の粒径を４．０ｍｍ以下とした請求項１に記載のスラリーモルタル。
【請求項３】
前記カレット片のスラリーモルタル１ｍ３  当たりの添加量を２０〜２５０ｋｇとした請求項１または２に記載のスラリーモルタル。
【発明の詳細な説明】
【０００１】
【発明の属する技術分野】
この発明は、汚泥スラリーを用いたスラリー原液にセメントを配合したスラリーモルタルに関するものである。
【０００２】
【従来の技術】
トンネル掘削等で排出される汚泥スラリーを有効活用するものとして、汚泥スラリーを用いたスラリー原液にセメントを配合したスラリーモルタルがある。通常、スラリーモルタルにおけるセメントの配合量は、スラリー原液１ｍ３  当たり１００〜２５０ｋｇ程度である。このスラリーモルタルは非常に安価であるが、比重と粘性が安定しないので、その用途がスラリーモルタルを容易に移送できるコンクリート護岸等の地上に広く開口した場所の埋め戻し用に限定され、長い移送用配管でポンプ圧送する必要があるトンネルの埋め戻しには、使用できない問題があった。
【０００３】
この問題に対して、汚泥スラリーに精製土類、水、増粘剤、解膠剤等を添加して、スラリー原液の比重や粘性を所定の範囲に調整し、送電線、通信線等のケーブル用配管やガス、水道用等の配管を埋設するトンネルの埋め戻しにも、スラリーモルタルを使用可能とし、汚泥スラリーをより幅広く活用できるようにしたものがある（例えば、特許文献１参照。）。
【０００４】
また、ケーブル用配管、特に送電線用配管を埋設するトンネルを対象として、送電線の発熱による温度上昇を抑制するために、汚泥スラリーに粒径１．０ｍｍ以下の砂等の骨材を配合し、スラリー原液の比重を１．３ｇ／ｃｍ３  以上、フロー試験（ＪＨＳ  Ａ３１３）の値を１９０ｍｍ以上として、養生固化後のスラリーモルタルの熱抵抗値を１００℃・ｃｍ／Ｗ未満としたものがある（例えば、特許文献２参照。）。
【０００５】
一方、飲料用の瓶や各種ガラス器等の廃棄物として得られるカレットをリサイクルすることが推進されている。しかしながら、透明や茶色系のカレットは、粉砕してガラス原料とする技術が確立しているが、輸入ワイン等の瓶に多く使用される青や緑の青色系カレットや、青色系カレットが混じった混合カレットは、ガラス原料として使用できず、現状は、極一部が舗装用や歩道ブロックの骨材として使用されているのみである。特に最近は、ワインブームでワインが大量に輸入され、青色系カレットの廃棄処分は大きな問題となっている。
【０００６】
【特許文献１】
特開平１１−２８５６９７号公報（第２−３頁）
【特許文献２】
特開２００２−８７８６９号公報（第２−５頁）
【０００７】
【発明が解決しようとする課題】
そこで、この発明の課題は、青色系カレットや混合カレットをスラリーモルタル用に有効活用可能とすることである。
【０００８】
【課題を解決するための手段】
上記の課題を解決するために、この発明は、汚泥スラリーを主成分とするスラリー原液にセメントを配合したスラリーモルタルにおいて、前記スラリーモルタルにカレットを砕いたカレット片を添加した構成を採用した。
【０００９】
すなわち、スラリーモルタルにカレットを砕いたカレット片を添加することにより、青色系カレットを含む全てのカレットを、スラリーモルタルの骨材として有効活用できるようにした。カレット片は優れた熱伝導性を有するので、養生固化後のスラリーモルタルの熱抵抗値を下げる効果もあり、このスラリーモルタルは、コンクリート護岸等の埋め戻しは勿論、送電線等のケーブル用配管を埋設するトンネルの埋め戻しにも好適である。
【００１０】
スラリーモルタルをトンネルの埋め戻しに使用する場合は、前記カレット片の粒径を４．０ｍｍ以下とするのが望ましい。粒径が４．０ｍｍを超えると、スラリーモルタルの圧送抵抗が大きくなるからである。さらに好ましくは、粒径を１．２ｍｍ以下とするのがよい。トンネル埋め戻し用のモルタルでは、ブリージング量（モルタルが固化する前に浮き上がる水の量）の基準値が５％以下、好ましくは３％以下とされており、後述するように、カレット片の粒径が１．２ｍｍを超えると、ブリージング量が３％よりも大きくなる。なお、５％以下の基準値には入る。
【００１１】
前記カレット片のスラリーモルタル１ｍ３  当たりの添加量は２０〜２５０ｋｇとするのが望ましい。添加量が２０ｋｇ未満では、カレット片を添加する手間の割りには、カレットの活用処分量をあまり増やすことができず、２５０ｋｇを超えると、スラリーモルタルの圧送抵抗が大きくなり、トンネルの埋め戻しには使用できないからである。スラリーモルタルをケーブル用配管のトンネルの埋め戻しに使用する場合は、好ましくは、カレット片の添加量を１００〜２００ｋｇとするのがよい。添加量が１００ｋｇ未満では、養生固化後のスラリーモルタルの熱抵抗値が１１０℃・ｃｍ／Ｗ程度とやや高い値となり、２００ｋｇを超えると、長いケーブル用配管のトンネルではスラリーモルタルの圧送が困難になるからである。
【００１２】
【発明の実施の形態】
以下に、この発明の実施形態を説明する。
【００１３】
汚泥スラリーに水、精製土類としてのベントナイト、および増粘剤としてのナトリウムカルボキシメチルセルローズを添加して、比重を１．２ｇ／ｃｍ３  、粘性をファンネル粘性で２５．５秒としたスラリー原液を調製した。
【００１４】
【表１】
2004189521.tif 000002
【００１５】
この調製したスラリー原液を用いて、表１に示すように、混合カレットのカレット片の粒径および添加量を変化させたスラリーモルタルを作成した。なお、セメントの配合量はスラリー原液１ｍ３  当たり１５０ｋｇとした。カレット片の粒径は、１．２ｍｍ以下のもの（実施例Ａ１〜Ａ４）と、４．０ｍｍ以下のもの（実施例Ｂ１〜Ｂ４）とに２レベル変化させ、その添加量は、スラリー原液１ｍ３  当たり５０ｋｇ、１００ｋｇ、１５０ｋｇ、２００ｋｇの４レベルに変化させた。
【００１６】
【実施例】
上記各実施例のスラリーモルタルについて、比重、フロー値、ブリージング量を測定した。フロー値はフロー試験（ＪＨＳ  Ａ３１３）によるものである。これらの測定結果を表１に併せて示す。
【００１７】
まず、比重については、いずれの実施例のものも１．３ｇ／ｃｍ３  以上であり、トンネル埋め戻し用のスラリーモルタルに要求される比重１．１７ｇ／ｃｍ３  以上を十分に満足している。粘性の目安となるフロー値についても、いずれも４３０〜４５０ｍｍの値であり、トンネル埋め戻し用に好適とされるフロー値の範囲１９０〜５００ｍｍの範囲に入っている。
【００１８】
ブリージング量については、カレット片の粒径を１．２ｍｍ以下、添加量を１００ｋｇ、１５０ｋｇ、２００ｋｇとした実施例Ａ２〜Ａ４と、粒径を４．０ｍｍ以下、添加量を２００ｋｇとした実施例Ｂ４は、トンネル埋め戻し用に好適とされるブリージング量３％以下の値に入っている。これらの他の実施例Ａ１と実施例Ｂ１〜Ｂ３は、ブリージング量が３％を超えているが、トンネル埋め戻し用の基準値５％以下には入っている。
【００１９】
上述した各測定において特に良好な結果が得られたものの一つである、粒径１．２ｍｍ以下のカレット片を２００ｋｇ添加した実施例Ａ４については、養生固化後の熱抵抗値の測定と、カレット片の沈降試験も行った。
【００２０】
熱抵抗値の測定は、型枠に流し込んだスラリーモルタルの試料を５日間静置したのち、５５℃の蒸気養生槽に入れて養生し、養生後の試料の熱伝導率を測定して、その逆数を熱抵抗値とした。試料は３個作成した。それぞれの試料について測定された熱抵抗値は１０２〜１０４℃・ｃｍ／Ｗの範囲にあり、平均値は１０３℃・ｃｍ／Ｗであった。したがって、このスラリーモルタルは、送電線用配管を埋設するトンネルの埋め戻しにも使用することができる。
【００２１】
カレット片の沈降試験は、以下の手順で行った。まず、スラリーモルタルを５００ｃｃのメスシリンダに流し込み、これを７日間静置したのち、養生途中の試料を上中下の３層に均等にカットした。カットした各試料の重量を測定するとともに、各試料を水で溶かしてカレット片を分離し、分離したカレット片の重量を測定して、各試料におけるカレット片の重量比率を算出した。この結果、上中下いずれの層の試料もカレット片の重量比率が１３〜１５％の範囲でほぼ等しく、カレット片は沈降することなく、スラリーモルタル中に均一に分散したまま養生されることが確認できた。
【００２２】
【発明の効果】
以上のように、この発明のスラリーモルタルは、カレットを砕いたカレット片を添加するようにしたので、青色系カレットを含む全てのカレットを、スラリーモルタルの骨材として有効活用することができる。カレット片は優れた熱伝導性を有するので、養生固化後のスラリーモルタルの熱抵抗値を下げる効果もあり、このスラリーモルタルは、コンクリート護岸等の埋め戻しは勿論、送電線等のケーブル用配管を埋設するトンネルの埋め戻しにも好適である。